(57)【特許請求の範囲】
【請求項１】
仮支持体と、前記仮支持体上に備えられ、バインダー、重合性モノマー、および顔料を含有する感光性樹脂層と、前記感光性樹脂層と接して備えられる保護フィルムとを有し、
前記感光性樹脂層における前記バインダーの含有量に対する前記重合性モノマーの含有量の比が、質量基準で０．３２〜０．５０であり、
前記保護フィルムの、前記感光性樹脂層と接する側の面の表面粗さＲｚが０．１２μｍ未満である転写フィルム。
【請求項２】
前記保護フィルムが、ポリエステルフィルムである請求項１に記載の転写フィルム。
【請求項３】
前記顔料が、黒色顔料である請求項１又は請求項２に記載の転写フィルム。
【請求項４】
前記重合性モノマーが、２官能の重合性モノマーを含む請求項１〜請求項３のいずれか１項に記載の転写フィルム。
【請求項５】
前記重合性モノマーが、分子量が５００以下である重合性モノマーを含む請求項１〜請求項４のいずれか１項に記載の転写フィルム。
【請求項６】
前記バインダーが、重量平均分子量が５０００〜１００００であるバインダーを含む請求項１〜請求項５のいずれか１項に記載の転写フィルム。
【請求項７】
前記仮支持体と前記感光性樹脂層との間に、さらに機能層を有する請求項１〜請求項６のいずれか１項に記載の転写フィルム。
【請求項８】
前記表面粗さＲｚが、０．０１μｍ以上０．１２μｍ未満である請求項１〜請求項７のいずれか１項に記載の転写フィルム。
【請求項９】
前記バインダーの含有量に対する前記重合性モノマーの含有量の比が、質量基準で０．３５以上０．４０未満である請求項１〜請求項８のいずれか１項に記載の転写フィルム。
【発明の詳細な説明】
【技術分野】
【０００１】
本開示は、転写フィルムに関する。
【背景技術】
【０００２】
陰極管表示装置、プラズマディスプレイ、エレクトロルミネッセンスディスプレイ、蛍光表示ディスプレイ、フィールドエミッションディスプレイ及び液晶表示装置（Ｌｉｑｕｉｄ  Ｃｒｙｓｔａｌ  Ｄｉｓｐｌａｙ；ＬＣＤ）のような画像表示装置、或いは、タッチパネルを搭載したスマートフォン又はタブレット端末等の各種ディスプレイでは、本体に配置された配線を隠蔽する等、各種の意匠を施す目的で、ディスプレイの表面に、基板上に加飾層を有する加飾材料を設けることが行なわれている。例えば、画像表示装置の表面には、配線を隠蔽する目的で、周縁部に黒色顔料を含む黒色樹脂硬化層である加飾層を設けた加飾材料が広く用いられている。
タッチパネル等の用途に使用される加飾層は、感光性樹脂層を有する転写フィルムを用いて形成されることがある。転写フィルムを用いて加飾層を形成する場合、例えば、転写フィルムの感光性樹脂層を基材に転写する工程、所望のパターンで感光性樹脂層を露光する工程、感光性樹脂層を現像する工程、感光性樹脂層を熱処理（ベーク）してテーパー形状を形成する工程を経る。感光性樹脂層を熱処理して軟化させ、パターンをテーパー形状とすることで、経時後の加飾層のパターンの欠けを防止し、加飾層の目的である配線の隠蔽性をより良好とすることができる。【０００３】
上記のようなタッチパネル等の用途ではないが、安定な黒色樹脂硬化層を形成し得る組成物として、例えば、金属粒子及び金属を有する粒子の少なくとも１種と、沸点１２０℃以上の高沸点溶剤の少なくとも１種と、樹脂及びその前駆体の少なくとも１種と、を含み、高沸点溶剤の全溶剤量に対する含有割合を７０％以上である感光性樹脂組成物が提案されている (例えば、特開２００８−２５６７３５号公報参照）。【０００４】
また、ガラス転移温度が７０℃以下の樹脂と、金属粒子と、重合性モノマーと、重合開始剤と、を含む感光性樹脂組成物、および感光性樹脂組成物を用いて表示装置用の遮光膜を製造することが提案されている（例えば、特開２００８−２４９８６８号公報参照）。
【発明の概要】
【発明が解決しようとする課題】
【０００５】
特開２００８−２５６７３５号公報に記載の感光性樹脂組成物、及び特開２００８−２４９８６８号公報に記載の感光性樹脂組成物は、いずれもカラーレジスト用途の黒色樹脂硬化層を形成する組成物であり、カラーレジスト用の高強度で耐久性に優れたブラックマトリックスの如き硬質な遮光層を形成するために、パターン形成後に２００℃以上の高温でのベーク工程が必要であった。
また、特開２００８−２５６７３５号公報及び特開２００８−２４９８６８号公報に記載の感光性樹脂組成物高温では、いずれも、高温ベーク工程は遮光性に優れた硬質な膜を形成する目的で行なわれ、ベーク工程により、パターンを軟化させ、テーパー形状を形成することは考慮されていない。
さらに、タッチパネル等の用途では、例えば、基材に樹脂基材を用いることがあり、樹脂基材上に加飾層を形成する場合、ベークしてテーパー形状を形成する工程において、加熱温度が１４０℃〜１５０℃程度の比較的低温でベークする低温ベーク工程を実施することが求められ、かつ、低温ベーク工程により軟化することが求められる。この場合、特開２００８−２５６７３５号公報及び特開２００８−２４９８６８号公報に記載の感光性樹脂組成物では、低温ベーク工程によっては、テーパー形状を形成することができず、例えば、タッチパネルにおける加飾パターンの形成の如き用途には使用できない。
一方、低温ベーク工程によりテーパー形状を形成することを可能とするためには、ベーク工程に付す前の感光性樹脂層は、ある程度軟質となり、保護フィルムが剥離し難くなるという問題が生じることが本発明者らの検討で明らかとなった。
保護フィルムと感光性樹脂層との剥離性を高めるために、保護フィルムの感光性樹脂層と接する側の表面に離型処理を行なうことも考えられる。しかし、例えば、離型処理として保護フィルムを粗面化した場合、得られた感光性樹脂層表面に影響を与えることがある。これは、転写時に、基材表面に形成される感光性樹脂層表面が、粗面化された保護フィルムの凹凸を反映して平滑性が低下し、加熱処理後も、形成された凹凸が十分に解消されず、得られた加飾層の外観が低下するためと考えられる。したがって、感光性樹脂層のテーパー形状の形成性と、保護フィルムの剥離性とを両立しうる技術が求められていた。【０００６】
本発明の一実施形態の課題は、低温ベーク工程、好ましくは加熱温度が１４０℃〜１５０℃程度の低温ベーク工程によりテーパー形状の形成が可能であり、且つ、保護フィルムの剥離性が良好な転写フィルムを提供することである。
【課題を解決するための手段】
【０００７】
課題を解決する手段は、以下の実施形態を含む。
＜１＞  仮支持体と、仮支持体上に備えられ、バインダー、重合性モノマー、および顔料を含有する感光性樹脂層と、感光性樹脂層と接して備えられる保護フィルムとを有し、感光性樹脂層におけるバインダーの含有量に対する重合性モノマーの含有量の比が、質量基準で０．３２〜０．５０であり、保護フィルムの、感光性樹脂層と接する側の面の表面粗さＲｚが０．１２μｍ未満である転写フィルム。【０００８】
＜２＞  保護フィルムが、ポリエステルフィルムである＜１＞に記載の転写フィルム。
＜３＞  顔料が、黒色顔料である＜１＞又は＜２＞に記載の転写フィルム。【０００９】
＜４＞  重合性モノマーが、２官能の重合性モノマーを含む＜１＞〜＜３＞のいずれか１つに記載の転写フィルム。
＜５＞  重合性モノマーが、分子量が５００以下である重合性モノマーを含む＜１＞〜＜４＞のいずれか１つに記載の転写フィルム。
＜６＞  バインダーが、重量平均分子量が５０００〜１００００であるバインダーを含む＜１＞〜＜５＞のいずれか１つに記載の転写フィルム。【００１０】
＜７＞  仮支持体と、感光性樹脂層との間に、さらに機能層を有する＜１＞〜＜６＞のいずれか１つに記載の転写フィルム。
＜８＞  表面粗さＲｚが、０．０１μｍ以上０．１２μｍ未満である＜１＞〜＜７＞のいずれか１つに記載の転写フィルム。
＜９＞  バインダーの含有量に対する重合性モノマーの含有量の比が、質量基準で０．３５以上０．４０未満である＜１＞〜＜８＞のいずれか１つに記載の転写フィルム。
【発明の効果】
【００１１】
本発明の一実施形態によれば、低温ベーク工程、好ましくは加熱温度が１４０℃〜１５０℃程度の低温ベーク工程によりテーパー形状の形成が可能であり、且つ、保護フィルムの剥離性が良好な転写フィルムが提供される。
【図面の簡単な説明】
【００１２】
【図１】本発明の一実施形態の転写フィルムの構成の一例を示す概略断面図である。
【図２】加飾パターンを備えるタッチパネルの一例を示す概略平面図である。
【図３】実施例のテーパー角の評価において加飾パターンの端部における角度を説明するためのパターン断面図である。
【発明を実施するための形態】
【００１３】
以下、本開示の転写フィルム、加飾パターン、及びタッチパネルについて詳細に説明する。
以下に記載する構成要件の説明は、本発明の代表的な実施態様及び具体例に基づいてなされることがあるが、本発明はそのような実施態様及び具体例に限定されない。
【００１４】
なお、本明細書において「〜」を用いて表される数値範囲は、「〜」の前後に記載される数値を下限値および上限値として含む範囲を意味する。本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本明細書において組成物中の各成分の量は、組成物中に各成分に該当する物質が複数存在する場合、特に断らない限り、組成物中に存在する複数の物質の合計量を意味する。
【００１５】
本明細書において「工程」との語は、独立した工程だけでなく、他の工程と明確に区別できない場合であっても工程の所期の目的が達成されれば、本用語に含まれる。
また、本明細書において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
本明細書において、「全固形分」とは、組成物に含まれる溶媒を除いた不揮発成分の総質量を意味する。
【００１６】
＜転写フィルム＞
本開示の転写フィルムは、仮支持体と、仮支持体上に備えられ、バインダー、重合性モノマー、および顔料を含有する感光性樹脂層と、感光性樹脂層と接して備えられる保護フィルムと、を有し、感光性樹脂層におけるバインダーの含有量に対する重合性モノマーの含有量の比が、質量基準で０．３２〜０．５０であり、保護フィルムの、感光性樹脂層と接する側の面の表面粗さＲｚが０．１２μｍ未満である転写フィルムである。
【００１７】
本発明の一実施形態である転写フィルムにおける作用機構の詳細は不明であるが、以下のように推測される。
本開示の転写フィルムが備える感光性樹脂層は、バインダーと、重合性モノマーとを含み、感光性樹脂層におけるバインダーの含有量に対する重合性モノマーの含有量の比が、質量基準で０．３２以上であることで、転写フィルムにより形成された感光性樹脂層の現像工程後に形成されたパターン状の感光性樹脂層をベークする際の熱だれ性が良好となり、低温ベーク工程、好ましくは、加熱温度が１４０℃〜１５０℃程度の低温ベーク工程により形成されたパターン状の硬化物はテーパー形状を形成し易くなる。即ち、パターン状の硬化物が逆テーパー形状或いは矩形の形状であっても、硬化物を、低温ベーク工程によりテーパー形状に変形させる、いわゆる熱だれが起き易くなる。
また、感光性樹脂層におけるバインダーの含有量に対する重合性モノマーの含有量の比が、質量基準で０．５０以下であることで、感光性樹脂層と、感光性樹脂層と隣接して存在する保護フィルムとの剥離性が良好となる。
本開示の転写フィルムにおける感光性樹脂層におけるバインダーと重合性モノマーとの含有比率を上記適切な範囲とすることで、低温ベークによるテーパー形状の形成性と保護フィルムの剥離性とのバランスが良好となり、さらに、保護フィルムの感光性樹脂層と接する面の表面粗さＲｚが０．１２μｍ未満であるような平滑性に優れた保護フィルムを使用した場合でも、感光性樹脂層を保護フィルムから容易に剥離することができる。
さらに、剥離により形成された感光性樹脂層表面は保護フィルムの平滑な表面を反映することで平滑性に優れ、本開示の転写フィルムにより形成された加飾パターンは外観に優れるという付加的な効果をも奏すると考えられる。
【００１８】
［感光性樹脂層］
本開示の転写フィルムにおける感光性樹脂層は、バインダー、重合性モノマー、および顔料を含有する。以下、感光性樹脂層に含まれる各成分について説明する。
【００１９】
〔バインダー〕
感光性樹脂層はバインダーを含有する。
バインダーはアルカリ性溶媒との接触により少なくとも一部が溶解しうる樹脂が好ましく、公知の樹脂から適宜選択して使用することができる。
バインダーとしては、例えば、特開２０１１−９５７１６号公報の段落〔００２５〕、特開２０１０−２３７５８９号公報の段落〔００３３〕〜〔００５２〕に記載された樹脂から適宜選択して用いることができる。
【００２０】
感光性樹脂層のパターン形成性がより良好となる観点から、バインダーとして、カルボキシ基を有するバインダーを含有することが好ましい。カルボキシ基を有するバインダーを含有することで、形成されるパターン端部の直線性がより良好となり、所謂エッジラフネスが良化する傾向がある。
【００２１】
バインダーの具体的な例としては、ベンジル（メタ）アクリレート／（メタ）アクリル酸のランダム共重合体、スチレン／（メタ）アクリル酸のランダム共重合体、シクロヘキシル（メタ）アクリレート／（メタ）アクリル酸／メチル（メタ）アクリレートの共重合体、シクロヘキシル（メタ）アクリレート／メチル（メタ）アクリレート／（メタ）アクリル酸の共重合体のグリシジル（メタ）アクリレート付加物、ベンジル（メタ）アクリレート／（メタ）アクリル酸の共重合体のグリシジル（メタ）アクリレート付加物、アリル（メタ）アクリレート／（メタ）アクリル酸の共重合体、ベンジル（メタ）アクリレート／（メタ）アクリル酸／ヒドロキシエチル（メタ）アクリレートの共重合体などが挙げられる。
中でも、現像性の観点から、ベンジル（メタ）アクリレート／（メタ）アクリル酸のランダム共重合体が好ましい。
【００２２】
バインダーは、市販品を用いてもよい。以下、本発明の一実施形態に使用しうる市販品の例を挙げ、重量平均分子量（Ｍｗ）を併記する。市販品としては、例えば、藤倉化成株式会社のアクリベース（登録商標）ＦＦＳ−６０５８（Ｍｗ：５０００）、ＦＦ１８７（Ｍｗ：３００００）、大成ファインケミカル株式会社のアクリット（登録商標）８ＫＢ−００１（Ｍｗ：１３０００）等の８ＫＢシリーズが挙げられる。
【００２３】
本発明の一実施形態におけるバインダーとしては、重量平均分子量（Ｍｗ）４０００〜３００００の範囲のバインダーを使用することができる。バインダーのＭｗは、４０００〜２５０００の範囲であることが好ましく、５０００〜１００００の範囲であることよりが好ましい。本発明の一実施形態に用いられるバインダーのＭｗが４０００以上（好ましくは５０００以上）であると、形成されるパターンの直線性が良好となり、形成されるパターンのタックが抑制されるため、保護フィルムの剥離性がより向上する。バインダーのＭｗが３００００以下（好ましくは１００００以下）であると、熱だれ性が向上し、低温ベークによるテーパー形状の形成性がより向上し、かつ、パターン形成時の現像残渣の発生が抑制される。上記の点から、本発明の一実施形態における感光性樹脂層は、テーパー形状の生成性がより向上するという点で、Ｍｗが５０００〜１００００の範囲のバインダーを含有することがより好ましい。
なお、保護フィルムの剥離性がより向上するという観点から、感光性樹脂層は、Ｍｗが２１０００以上のバインダーの含有量が少ないことが好ましく、感光性樹脂層の全固形分に対し、Ｍｗが２１０００以上のバインダーの含有量は１２質量％以下であることが好ましく、９質量％以下であることがより好ましく、０質量％（即ち、含まないこと）がさらに好ましい。
【００２４】
バインダーの重量平均分子量の測定は、下記の条件にて、ゲル透過クロマトグラフ（ＧＰＣ）により行うことができる。検量線は、東ソー（株）製「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
<条件>
・ＧＰＣ：ＨＬＣ（登録商標）−８０２０ＧＰＣ（東ソー（株）製）
・カラム：ＴＳＫｇｅｌ（登録商標）、Ｓｕｐｅｒ  ＭｕｌｔｉｐｏｒｅＨＺ−Ｈ（東ソー（株）製、４．６ｍｍＩＤ×１５ｃｍ）を３本
・溶離液：ＴＨＦ（テトラヒドロフラン）
・試料濃度：０．４５質量％
・流速：０．３５ｍｌ／ｍｉｎ
・サンプル注入量：１０μｌ
・測定温度：４０℃
・検出器：示差屈折計（ＲＩ）
【００２５】
バインダーの酸価は、５０ｍｇＫＯＨ／ｇ以上であることが、パターン形成時の未露光部のアルカリ可溶性がより良好となり、パターンの直線性が良化する観点から好ましい。バインダーの酸価は、７０ｍｇＫＯＨ／ｇ以上であることがより好ましく、１００ｍｇＫＯＨ／ｇ以上であることがさらに好ましい。
【００２６】
バインダーの酸価は、例えば、以下の方法で測定することができる。
（１）固形分濃度（ｘ（％））の樹脂溶液（ｙ（ｇ））にプロピレングリコールモノメチルエーテルアセテートを加えて希釈し、固形分濃度が１質量％〜１０質量％の試料溶液を作製する。
（２）上記試料溶液に対して、電位差測定装置（平沼産業社製、装置名「平沼自動滴定装置ＣＯＭ−５５０」）を用いて、０．１ｍｏｌ／Ｌ水酸化カリウム・エタノール溶液（力価ａ）で滴定を行い、滴定終点までに必要な水酸化カリウム・エタノール溶液の量（ｂ（ｍＬ））を測定する。
（３）また、水に対して（２）と同様の方法で滴定を行い、滴定終点までに必要な水酸化カリウム・エタノール溶液の量（ｃ（ｍＬ））を測定する。
（４）下記式で計算することにより、樹脂の固形分酸価を決定する。
固形分酸価（ｍｇＫＯＨ／ｇ）＝｛５．６１１×（ｂ−ｃ）×ａ｝／｛（ｘ／１００）×ｙ｝
【００２７】
感光性樹脂層におけるバインダーの含有量は、感光性樹脂層に含まれる全固形分に対し、１０質量％〜７０質量％が好ましく、２０質量％〜６０質量％がより好ましく、３０質量％〜５０質量％がさらに好ましい。
【００２８】
〔重合性モノマー〕
感光性樹脂層は、重合性モノマーの少なくとも１種を含有する。感光性樹脂層が、重合性モノマーを含有することで、形成されるパターンの直線性が良好となる。重合性モノマーは、分子中に少なくとも１個の重合性基を有するモノマーであり、重合性基としては特に制限はない。
重合性基としては、エチレン性不飽和基、エポキシ基などが挙げられ、エチレン性不飽和基が好ましく、（メタ）アクリロイル基がより好ましい。
【００２９】
感光性樹脂層における重合性モノマーとして、重合性基を２個以上有する、所謂多官能重合性モノマーを含むことが好ましく、２官能の重合性モノマーを含むことがより好ましい。
多官能の重合性モノマーを用いることで、感光性樹脂組成物を現像する際の現像残渣の発生を抑制することができる。
２官能の重合性モノマーを用いることで、弱アルカリ現像液（例えば、炭酸ナトリウム水溶液）における現像においても、現像残渣の発生を抑制することができる。
【００３０】
重合性モノマーとしては、例えば、ポリエチレングリコールモノ（メタ）アクリレート、ポリプロピレングリコールモノ（メタ）アクリレート及びフェノキシエチル（メタ）アクリレートなどの単官能アクリレートや単官能メタクリレート；ポリエチレングリコールジ（メタ）アクリレート、ポリプロピレングリコールジ（メタ）アクリレート、トリメチロールエタントリアクリレート、トリメチロールプロパントリアクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシドにプロピレンオキシドを付加した後（メタ）アクリレート化した重合性モノマー等の多官能（メタ）アクリレートを挙げることができる。
【００３１】
さらに、特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能（メタ）アクリレートが挙げられる。
中でも、重合性モノマーとして多官能アクリレートを含むことが好ましい。
【００３２】
重合性モノマーは上市されている市販品を用いてもよい。市販品としては、例えば、トリシクロデカンジメタノールジアクリレート（Ａ−ＤＣＰ、新中村化学工業（株）、２官能、分子量３０４）、トリシクロデカンジメナノールジメタクリレート（ＤＣＰ、新中村化学工業（株）、２官能、分子量３３２）、１，９−ノナンジオールジアクリレート（Ａ−ＮＯＤ−Ｎ、新中村化学工業（株）、２官能、分子量２６８）、１，６−ヘキサンジオールジアクリレート（Ａ−ＨＤ−Ｎ、新中村化学工業（株）、２官能、分子量２２６）、９，９−ビス［４−（２−アクリロイルオキシエトキシ）フェニル］フルオレン（Ａ−ＢＰＥＦ、新中村化学工業（株）、２官能、分子量５４６）、ウレタンアクリレート（ＵＡ−１６０ＴＭ、新中村化学工業（株）、２官能、分子量１６００）、１，６−ヘキサンジオールジアクリレート（Ｖ＃２３０、大阪有機化学、２官能、分子量２２）、トリメチロールプロパントリアクリレートＡ−ＴＭＰＴ、新中村化学工業（株）、３官能、分子量２９６）、トリメチロールプロパンエチレンオキサイド（ＥＯ）変性（ｎ≒１）トリアクリレート（Ｍ−３５０、東亞合成、３官能）、ペンタエリスリトールテトラアクリレート（Ａ−ＴＭＭＴ、新中村化学工業（株）、４官能、分子量３５２）、ペンタエリスリトールトリアクリレートヘキサメチレンジイソシアネート  ウレタンプレポリマー（ＵＡ−３０６Ｈ、共栄社化学、６官能）、ペンタエリスリトールトリアクリレートトルエンジイソシアネート  ウレタンプレポリマー（ＵＡ３０６Ｔ、共栄社化学、６官能）、ジペンタエリスリトールヘキサアクリレート（ＫＡＹＡＲＡＤ  ＤＰＨＡ、日本化薬、６官能、分子量５７９）、ウレタン（メタ）アクリレート（ＵＡ−３２Ｐ、新中村化学工業（株）、９官能）、ウレタン（メタ）アクリレート（８ＵＸ−０１５Ａ、大成ファインケミカル（株）、１５官能）などが好ましく挙げられる。
【００３３】
重合性モノマーは、分子量が５００以下の重合性モノマーを含むことが好ましい。
本発明の一実施形態における感光性樹脂層が分子量が５００以下の重合性モノマーを含むことで、低温ベークにおける硬化物のテーパー形状の形成性がより向上する。
なお、本発明の一実施形態における感光性樹脂層は、分子量が５００を超える重合性モノマーを含んでもよい。しかし、テーパー形状形成性がより良好となるという観点からは、感光性樹脂層に含まれる全重合性モノマーに対する、分子量が５００以下の重合性モノマーの含有量は、５０質量％以上が好ましく、６０質量％以上がより好ましい。
【００３４】
重合性モノマーの分子量は、質量分析（例えば、液体クロマトグラフ（ＬＣ／ＭＳ）分析、ガスクロマトグラフ（ＧＣ／ＭＳ）分析、高速原子衝突クロマトグラフ（ＦＡＢ／ＭＳ分析）など）により分子構造を同定し、分子式から求めることができる。
【００３５】
感光性樹脂層に含まれる重合性モノマーの含有量は、感光性樹脂層の全固形分に対して、５質量％〜５０質量％が好ましく、１０質量％〜４０質量％がより好ましく、１０質量％〜３０質量％がさらに好ましい。
【００３６】
重合性モノマーは、１種単独で用いてもよく、２種以上を組み合わせて用いてもよい。中でも、重合性モノマーを２種以上組み合わせて用いることが、パターン形成の際の感度がより向上するという観点から好ましい。
また、炭酸現像における残渣の抑制及び膜強度の観点から、感光性樹脂層には２官能の重合性モノマーを含むことが好ましく、２官能の重合性モノマーと、２官能以外の重合性モノマーとを含むことがより好ましい。
【００３７】
２官能の重合性モノマーと２官能以外の重合性モノマーを併用する場合、重合性モノマーの全質量（２官能の重合性モノマーと２官能以外の重合性モノマーとの総量）に対する２官能の重合性モノマーの質量の比率（２官能の重合性モノマー／重合性モノマー全質量）が、５０質量％以上であることが好ましい。
（２官能の重合性モノマー／重合性モノマー全質量）が５０質量％以上であると、弱アルカリ現像液（例えば、炭酸ナトリウム水溶液）による現像残渣の抑制及び膜強度の点で有利である。
【００３８】
（バインダー及び重合性モノマーの含有量）
感光性樹脂層における、前述のバインダーの含有量に対する、前述の重合性モノマーの含有比率（以下、Ｍ／Ｂ比と称することがある）は、質量基準で、０．３２〜０．５０の範囲であり、０．３２〜０．４９であることが好ましく、０．３５〜０．４０であることがより好ましく、０．３５以上０．４０未満であることが更に好ましい。
既述の如く、Ｍ／Ｂ比が０．３２以上であると、パターン状の感光性樹脂層の熱だれ性が良好となり、低温ベーク工程によりパターンのテーパー形状を形成し易くなり、さらに、現像残渣の発生がより抑制される。
Ｍ／Ｂ比が０．５０以下であると、感光性樹脂層と、感光性樹脂層と隣接して存在する保護フィルムとの剥離性が良好となり、さらに、形成されるパターンの直線性がより良好となる。
【００３９】
〔顔料〕
本開示の転写フィルムにおける感光性樹脂層は、顔料の少なくとも１種を含有する。
顔料としては、特に制限はなく、目的に応じて適宜選択することができる。
顔料としては、例えば、公知の有機顔料及び無機顔料などが挙げられる。また、顔料として、市販の顔料分散体（例えば、分散媒として水、液状化合物、顔料不溶性の樹脂等に顔料を分散させた顔料分散体等）、表面処理された顔料（例えば、樹脂、顔料誘導体等で顔料表面を処理した表面処理顔料等）等を用いることもできる。
有機顔料及び無機顔料としては、例えば、黒色顔料、白色顔料、青色顔料、シアン顔料、緑色顔料、橙色顔料、紫色顔料、褐色顔料、黄色顔料、赤色顔料、マゼンタ顔料等が挙げられる。
中でも、加飾層の遮光性が良好であるという観点から、黒色顔料、白色顔料、青色顔料等が好ましく、黒色顔料がより好ましい。
【００４０】
（黒色顔料）
黒色顔料は、形成される感光性樹脂層において必要な遮光性を発現しうる限り特に制限はない。
黒色顔料としては、公知の黒色顔料、例えば、有機顔料、及び無機顔料から選ばれる黒色顔料を好適に用いることができる。無機顔料は金属顔料、金属酸化物顔料などの金属化合物を含む顔料を包含する。
形成される感光性樹脂層の光学濃度が良好であるという観点から、黒色顔料としては、例えば、カーボンブラック、チタンカーボン、酸化鉄、チタンブラックなどの酸化チタン顔料、黒鉛、アニリンブラックなどが挙げられ、中でも、カーボンブラックが好ましい。なお、アニリンブラックのＣＩナンバーは、Ｃ．Ｉ．Ｐｉｇｍｅｎｔ  Ｂｌａｃｋ  １であり、カーボンブラックのＣＩナンバーは、Ｃ．Ｉ．Ｐｉｇｍｅｎｔ  Ｂｌａｃｋ  ７である。
カーボンブラックは、市販品としても入手可能であり、例えば、東京インキ社製、黒顔料分散物  ＦＤＫ−９１１〔商品名：ＦＤＫ−９１１〕などが挙げられる。
カーボンブラックは、表面が樹脂で被覆されたカーボンブラック（以下、樹脂被覆カーボンブラックともいう）であることが、感光性樹脂層におけるカーボンブラックの均一分散性がより良好となるという点で好ましい。なお、樹脂によるカーボンブラックの被覆は、カーボンブラックの表面の少なくとも一部が被覆されていればよく、表面全体が被覆されていてもよい。
樹脂被覆カーボンブラックは、例えば、特許５３２０６５２号公報の段落〔００３６〕〜〔００４２〕に記載の方法で作製することができる。また、市販品としても入手可能であり、樹脂被覆カーボンブラックの市販品としては。例えば、山陽色素社製のＳＦ  Ｂｌａｃｋ  ＧＢ４０５１などが挙げられる。
【００４１】
黒色顔料の粒径は、分散安定性の観点から、数平均粒径で０．００１μｍ〜０．３μｍが好ましく、０．０１μｍ〜０．２μｍがより好ましい。なお、ここでいう「粒径」とは粒子の電子顕微鏡写真画像を同面積の円とした時の直径を指し、また「数平均粒径」とは、任意の１００個の粒子について粒径を求め、この粒径の平均値をいう。
なお、感光性樹脂組成物に含有される黒色顔料の数平均粒径は、黒色顔料を含む感光性樹脂層を透過型電子顕微鏡（ＪＥＯＬ）により、３００，０００倍で撮影した写真を用いて、視野角に含まれる任意の１００個の粒子について、粒子径を測定し、測定した値の平均値として算出することができる。
【００４２】
感光性樹脂層における顔料（感光性樹脂層が黒色顔料又は黒色以外の顔料のみを含む場合は、黒色顔料又は黒色以外の顔料の含有量、黒色顔料と黒色以外の顔料を含む場合は両者の合計質量）の含有量は、感光性樹脂層の全固形分に対して、１０質量％〜７０質量％であることが好ましく、２０質量％〜６０質量％であることがより好ましく、３０質量％〜５５質量％であることがさらに好ましく、２０質量％〜４５質量％であることがさらに好ましい。
黒色顔料の含有量が１０質量％以上であると、膜厚を薄く保ったまま感光性樹脂層の光学濃度を高めることができる。黒色顔料の含有量が７０質量％以下であると、黒色樹脂層をパターニングする際の硬化感度が良好となる。
【００４３】
黒色顔料は、分散液として感光性樹脂組成物に用いることが望ましい。分散液は、黒色顔料と顔料分散剤とを予め混合して得られる組成物を、後述する有機溶媒又はビヒクルに添加して分散させることによって調製することができる。ビヒクルとは、感光性樹脂組成物が液体状態にある場合に顔料を分散させている媒質の部分をいい、液状であって黒色顔料と結合して感光性樹脂層を形成する成分（例えば、バインダー）と、これを溶解希釈する有機溶媒の如き媒体とを含む。
黒色顔料を分散させる際に使用する分散機としては、特に制限はなく、例えば、朝倉邦造著、「顔料の事典」、第一版、朝倉書店、２０００年、４３８頁に記載されているニーダー、ロールミル、アトライター、スーパーミル、ディゾルバ、ホモミキサー、サンドミル等の公知の分散機が挙げられる。さらに、同文献の３１０頁に記載される機械的摩砕により、分散質である黒色顔料を、摩擦力を利用し微粉砕してもよい。
なお、顔料分散剤は、感光性樹脂組成物に含まれる顔料及び溶媒に応じて選択すればよく、例えば市販の分散剤を使用することができる。
【００４４】
（黒色以外の顔料）
黒色以外の顔料としては有機顔料では、例えば、特開２００８−２２４９８２号公報段落番号〔００３０〕〜〔００４４〕に記載の顔料であって黒色以外の色相を呈する顔料、Ｃ．Ｉ．Ｐｉｇｍｅｎｔ  Ｇｒｅｅｎ  ５８、Ｃ．Ｉ．Ｐｉｇｍｅｎｔ  Ｂｌｕｅ  ７９の塩素（Ｃｌ）置換基を水酸基（ＯＨ）に変更した顔料などが挙げられ、これらのなかでも、好ましく用いることができる顔料として、以下の顔料を挙げることができる。但し、本発明の一実施形態における感光性樹脂層が含むことができる顔料は、以下に記載の顔料に限定されない。
【００４５】
Ｃ．Ｉ．Ｐｉｇｍｅｎｔ  Ｙｅｌｌｏｗ  １１、２４、１０８、１０９、１１０、１３８、１３９、１５０、１５１、１５４、１６７、１８０、１８５
Ｃ．Ｉ．Ｐｉｇｍｅｎｔ  Ｏｒａｎｇｅ  ３６、３８、６２、６４
Ｃ．Ｉ．Ｐｉｇｍｅｎｔ  Ｒｅｄ  １２２、１５０、１７１、１７５、１７７、２０９、２２４、２４２、２５４、２５５
Ｃ．Ｉ．Ｐｉｇｍｅｎｔ  Ｖｉｏｌｅｔ  １９、２３、２９、３２
Ｃ．Ｉ．Ｐｉｇｍｅｎｔ  Ｂｌｕｅ  １５：１、１５：３、１５：６、１６、２２、６０、６６
Ｃ．Ｉ．Ｐｉｇｍｅｎｔ  Ｇｒｅｅｎ  ７、３６、３７、５８
【００４６】
〔その他の成分〕
本発明の一実施形態における感光性樹脂層には、既述のバインダー、重合性モノマー及び顔料以外の成分を含んでもよい。
感光性樹脂層に含まれるその他の成分としては、重合開始剤、重合禁止剤、チオール化合物、染料、溶剤、界面活性剤、シランカップリング剤、UV吸収剤、酸化防止剤、増感剤、アミン化合物などが挙げられる。
【００４７】
（重合開始剤）
感光性樹脂層には、重合開始剤の少なくとも１種を含有してもよい。感光性樹脂層における重合開始剤の含有量は、感光性樹脂層に含まれる全固形分に対して０質量％を超え９質量％未満であることが好ましい。
感光性樹脂層が、重合開始剤を含有することで、露光及び現像によるパターンを形成性がより向上する。重合開始剤を含む場合、重合開始剤の含有量が９質量％未満であることで、低温ベークにおける熱だれが起きやすく、形成されるパターンのテーパー形状の形成性がより向上する。
【００４８】
上記と同様の観点から、感光性樹脂層における重合開始剤の含有量は、全固形分に対して０質量％を超え１０質量％未満が好ましく、１質量％以上７質量％以下がより好ましく、２質量％以上６質量％以下がさらに好ましい。
【００４９】
重合開始剤としては、特開２０１１−９５７１６号公報の段落〔００３１〕〜〔００４２〕に記載の重合開始剤、特開２０１５−０１４７８３号公報の段落〔００６４〕〜〔００８１〕に記載のオキシム系重合開始剤が挙げられる。
重合開始剤は、上市されている市販品を使用することができる。市販品としては、例えば、１，２−オクタンジオン−１−［４−（フェニルチオ）−２−（Ｏ−ベンゾイルオキシム）］（商品名：ＩＲＧＡＣＵＲＥ  ＯＸＥ−０１、ＢＡＳＦ製）、エタン−１−オン，［９−エチル−６−（２−メチルベンゾイル）−９Ｈ−カルバゾール−３−イル］−１−（０−アセチルオキシム）商品名：ＩＲＧＡＣＵＲＥ  ＯＸＥ−０２、ＢＡＳＦ製）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ製）、２−メチル−１−（４−メチルチオフェニル）−２−モルフォリノプロパン−１−オン（商品名：ＩＲＧＡＣＵＲＥ  ９０７、ＢＡＳＦ製）、２−ヒドロキシ−１−｛４−［４−（２−ヒドロキシ−２−メチル−プロピオニル）−ベンジル］フェニル｝−２−メチル−プロパン−１−オン（商品名：ＩＲＧＡＣＵＲＥ  １２７、ＢＡＳＦ製）、２−ベンジル−２−ジメチルアミノ−１−（４−モルフォリノフェニル）−ブタノン−１（商品名：ＩＲＧＡＣＵＲＥ  ３６９、ＢＡＳＦ製）、２−ヒドロキシ−２−メチル−１−フェニル−プロパン−１−オン（商品名：ＩＲＧＡＣＵＲＥ  １１７３、ＢＡＳＦ製）、１−ヒドロキシ−シクロヘキシル−フェニル−ケトン（商品名：ＩＲＧＡＣＵＲＥ  １８４、ＢＡＳＦ製）、２，２−ジメトキシ−１，２−ジフェニルエタン−１−オン（商品名：ＩＲＧＡＣＵＲＥ  ６５１、ＢＡＳＦ製）、オキシムエステル系の商品名：Ｌｕｎａｒ  ６（ＤＫＳＨジャパン株式会社製）、２，４−ジエチルチオキサントン（日本化薬社製「カヤキュアＤＥＴＸ−Ｓ」）、フルオレンオキシム系重合開始剤であるＤＦＩ−０９１、ＤＦＩ−０２０（ともにダイトーケミックス社製）などが好ましく挙げられる。
【００５０】
中でも、カラーフィルタ材料などに用いられるトリクロロメチルトリアジン系化合物などのハロゲン含有重合開始剤以外の他の開始剤を用いることが感度を高める観点から好ましく、α−アミノアルキルフェノン系化合物、α−ヒドロキシアルキルフェノン系化合物、オキシムエステル系化合物などのオキシム系重合開始剤がより好ましく、パターン形成時の感度をより向上させるという観点から、前述のオキシム系重合開始剤を含むことが特に好ましい。
【００５１】
感光性樹脂層における、重合開始剤の含有量は、既述の重合性モノマーに対する質量比（重合開始剤／重合性モノマー）が、０．０５〜０．５０であることが、感光性樹脂層により形成されたパターン状の硬化物のテーパー角が矩形により近くなり、感光性樹脂層からの重合開始剤の析出が、より効果的に抑制されるという観点から好ましく、０．０７〜０．３０であることがより好ましい。
【００５２】
（重合禁止剤）
感光性樹脂層は、重合禁止剤の少なくとも１種を含むことができる。
感光性樹脂層が、重合禁止剤を含むことで、現像残渣の発生がより抑制される。
重合禁止剤としては、例えば、特許第４５０２７８４号公報の段落〔００１８〕に記載された熱重合防止剤（重合禁止剤ともいう）を用いることができる。中でも、フェノチアジン、フェノキシジン、メトキシフェノールを好適に用いることができる。
【００５３】
感光性樹脂層が重合禁止剤を含む場合の、重合禁止剤の含有量は、感光性樹脂層の全固形分に対して、０．０１質量％〜３質量％が好ましく、０．０５質量％〜１質量％がより好ましく、０．１質量％〜０．８質量％がさらに好ましい。
【００５４】
（重合開始剤及び重合禁止剤の含有量）
本発明の一実施形態における感光性樹脂層が、重合開始剤と重合禁止剤とを含有する場合、重合開始剤に対する重合禁止剤の含有比率（重合禁止剤／重合開始剤比）は、質量基準で、０〜０．１であることが好ましく、０．０２〜０．０５であることがより好ましい。
重合禁止剤／重合開始剤比が０．０２以上であると、現像残渣の発生がより抑制される。一方、重合禁止剤／重合開始剤比が０．０５以下であると形成されるパターンの直線性がより良好となる。
【００５５】
感光性樹脂層における重合開始剤の含有量の好ましい範囲は、重合禁止剤の含有の有無によって異なる。
感光性樹脂組成物における重合開始剤の含有量及び重合禁止剤の含有量の組み合わせとしては、重合開始剤が１質量％〜３質量％の場合、重合禁止剤が０．０６質量％〜０．１５質量％が好ましく、重合開始剤が３質量％〜６質量％の場合、重合禁止剤が０．１５質量％〜０．３質量％がより好ましく、重合開始剤が６質量％〜９質量％の場合、重合禁止剤が０．３質量％〜０．４５質量％がさらに好ましい。
【００５６】
（チオール化合物）
感光性樹脂層は、チオール化合物を含有することできる。チオール化合物を含有することで、パターン形成時の感度をより高めることができる。
チオール化合物としては、チオール基（メルカプト基とも言われる）の数である官能数が１官能の化合物であっても２官能以上の化合物であってもよい。
感光性樹脂層がチオール化合物を含有する場合、チオール化合物は２官能以上の化合物であることが感度をより高める観点から好ましく、２官能〜４官能化合物であることがより好ましく、２官能〜３官能化合物であることが特に好ましい。
感光性樹脂層が含むことができる１官能のチオール化合物としては、Ｎ−フェニルメルカプトベンゾイミダゾールが挙げられる。
感光性樹脂層が含むことができる２官能以上のチオール化合物としては、１，４−ビス（３−メルカプトブチリルオキシ）ブタン（カレンズＭＴ  ＢＤ１  昭和電工製）、１，３，５−トリス（３−メルカプトブチリルオキシエチル）−１，３，５−トリアジン−２，４，６（１Ｈ，３Ｈ，５Ｈ）−トリオン（カレンズＭＴ  ＮＲ１  昭和電工製）、ペンタエリスリトールテトラキス（３−メルカプトブチレート）（カレンズＭＴ  ＰＥ１  昭和電工製）、ペンタエリスリトールテトラキス（３−メルカプトプロピオネート）（堺化学工業社製「ＰＥＭＰ」）等が挙げられる。
【００５７】
（染料）
感光性樹脂層は、既述の顔料に加えて、着色成分として染料を含むことができる。
感光性樹脂層に用い得る染料には、特に制限はない。公知の染料、例えば、「染料便覧」（有機合成化学協会編集、昭和４５年刊）等の文献に記載されている公知の染料、或いは、市販品として入手可能な染料を適宜選択して使用することができる。
染料としては、具体的には、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクアリリウム色素、ピリリウム塩、金属チオレート錯体等の染料が挙げられる。
【００５８】
感光性樹脂層が染料を含有する場合、染料の含有量は、形成されるパターン上の硬化物に反射防止能を発現させ得るという観点からは、前述の顔料１００質量部に対して、１質量部〜４０質量部であることが好ましく、１質量部〜２０質量部であることがより好ましい。染料の含有量が上記範囲であることで、形成された感光性樹脂層における反射防止効果、即ち、目視によるぎらつき抑制効果がより良好となる。
【００５９】
（添加剤）
感光性樹脂層は、界面活性剤等の公知の添加剤を含有してもよい。添加剤としては、例えば、特許第４５０２７８４号公報の段落〔００１７〕、特開２００９−２３７３６２号公報の段落〔００６０〕〜〔００７１〕に記載の界面活性剤、さらに、特開２０００−３１０７０６号公報の段落〔００５８〕〜〔００７１〕に記載のその他の添加剤が挙げられる。
界面活性剤としては、感光性樹脂層塗布形成時における膜性改良の観点から、フッ素含有界面活性剤、例えば、ＤＩＣ（株）製  メガファック（登録商標）Ｆ−７８４−Ｆ、Ｆ−７８０などを用いることが好ましい。
【００６０】
（溶剤）
感光性樹脂層は、溶剤を含むことができる。
感光性樹脂層を、感光性樹脂層形成用組成物を用いて塗布により製造した場合に、感光性樹脂層に含まれていてもよい溶剤としては、特に制限はなく、通常用いられる溶剤を特に制限なく用いることができる。
溶剤としては、具体的には例えば、エステル、エーテル、ケトン、芳香族炭化水素等が挙げられる。
また、ＵＳ２００５／２８２０７３Ａ１号明細書の段落〔００５４〕、〔００５５〕に記載のＳｏｌｖｅｎｔと同様、メチルエチルケトン、プロピレングリコールモノメチルエーテル、プロピレングリコールモノメチルエーテルアセテート（以下、ＰＥＧＭＥＡと称することがある）、シクロヘキサノン、シクロヘキサノール、メチルイソブチルケトン、乳酸エチル、乳酸メチル等は、感光性樹脂層に、好適に用いることができる。
既述の溶剤のうち、１−メトキシ−２−プロピルアセテート、３−エトキシプロピオン酸メチル、３−エトキシプロピオン酸エチル、エチルセロソルブアセテート、乳酸エチル、酢酸ブチル、３−メトキシプロピオン酸メチル、２−ヘプタノン、シクロヘキサノン、ジエチレングリコールモノエチルエーテルアセテート（エチルカルビトールアセテート）、ジエチレングリコールモノブチルエーテルアセテート（ブチルカルビトールアセテート）、プロピレングリコールメチルエーテルアセテート、およびメチルエチルケトン等が溶剤として好ましく用いられる。
感光性樹脂層が溶剤を含有する場合、溶剤は１種単独で用いてもよく、２種以上を組み合わせて用いてもよい。
溶剤として、必要に応じて沸点が１８０℃〜２５０℃である有機溶剤（高沸点溶剤）を使用することができる。
【００６１】
本開示の転写フィルムにおける感光性樹脂層の膜厚は、０．５μｍ〜１０．０μｍであることが、加飾材料として使用した際の意匠性の観点から好ましく、１．０μｍ〜８．０μｍであることがより好ましく、１．５μｍ〜５．０μｍであることがさらに好ましい。
【００６２】
〔転写フィルムの層構成〕
本開示の転写フィルムは、仮支持体と、前述の感光性樹脂層と、保護フィルムとを有する。転写フィルムは、保護フィルムを、感光性樹脂層の仮支持体が配置される側とは反対側に有し、本開示においては、保護フィルムは感光性樹脂層と接して設けられる。
転写フィルムは、仮支持体、感光性樹脂層、保護フィルム以外の他の層を有していてもよい。他の層としては、例えば、機能層、熱可塑性樹脂層などが挙げられる。
転写フィルムは、タッチパネル等の画像表示装置の少なくとも一方の表面に加飾パターンを形成するために用いることができ、低温ベークにおけるテーパー形状の形成が可能である感光性樹脂層を有する。
転写フィルムにより形成されたパターン状の硬化層である加飾パターンは、テーパー形状を有し、パターンの直線性に優れる。
【００６３】
図１は、本発明の一実施形態の転写フィルムの構成の一例を示す概略断面図である。
図１に示す転写フィルム１０は、仮支持体１２、感光性樹脂層１４および保護フィルム１６をこの順で有する。図１では、仮支持体１２、感光性樹脂層１４および保護フィルム１６が互いに隣接して積層された態様を示すが、本発明はこれに限定されず、後述するように、仮支持体１２と、感光性樹脂層１４との間に、さらに熱可塑性樹脂層(図示せず）を有していてもよく、感光性樹脂層１４と、任意に設けられる熱可塑性樹脂層との間に、さらに機能層(図示せず）を有する実施形態をとることができる。
転写フィルム１０は、例えば、タッチパネル等の画像表示装置の一方の表面に加飾パターン、即ちパターン状の硬化層を形成するための転写フィルムとして用いることができる。
本開示の転写フィルム１０を用いて基材上に感光性樹脂層１４を転写し、加飾パターンを製造する方法については後述する。
【００６４】
［仮支持体］
本開示の転写フィルムは、仮支持体を有する。
仮支持体の形成には、可撓性を有する材料を用いることができる。
転写フィルムに用いうる仮支持体の例として、シクロオレフィンコポリマーフィルム、ポリエチレンテレフタレート（以下、「ＰＥＴ」と称することがある）フィルム、トリ酢酸セルロースフィルム、ポリスチレンフィルム、ポリカーボネートフィルム等が挙げられ、なかでも、ＰＥＴフィルムがハンドリングの観点から特に好ましい。
仮支持体は透明でもよいし、染料化ケイ素、アルミナゾル、クロム塩、ジルコニウム塩などを含有して、着色されていてもよい。
仮支持体が透明な場合、保護フィルムを剥離して、転写した後、仮支持体を介して感光性樹脂層をパターン露光し、加飾パターンを形成することができる。
仮支持体には、特開２００５−２２１７２６号公報に記載の方法などにより、導電性を付与することができ、導電性を付与した仮支持体も、本開示の転写フィルムに好適に用いられる。
【００６５】
［保護フィルム］
転写フィルムは、既述の感光性樹脂層の表面に、保護フィルムを有する。保護フィルムを有することで、転写フィルムの保管の際におけるゴミ等の不純物による汚染や損傷から保護することができる。
保護フィルムの、既述の感光性樹脂層と接する側の面の表面粗さＲｚは、０．１２μｍ未満であり、０．１μｍ未満であることが好ましく、０．０８μｍ未満であることがより好ましい。表面粗さＲｚの下限値は、特に制限はなく、０．０１μｍ以上としてもよい。
【００６６】
保護フィルムにおける表面粗さＲｚは、以下に記載の方法により測定することができる。
まず、３次元光学プロファイラー（Ｎｅｗ  Ｖｉｅｗ７３００、Ｚｙｇｏ社製）を用いて、以下の条件にて、光学フィルムの表面プロファイルを得る。なお、測定解析ソフトにはＭｅｔｒｏＰｒｏ  ｖｅｒ８．３．２のＭｉｃｒｏｓｃｏｐｅ  Ａｐｐｌｉｃａｔｉｏｎを用いる。次に、上記解析ソフト（ＭｅｔｒｏＰｒｏ  ｖｅｒ８．３．２−Ｍｉｃｒｏｓｃｏｐｅ  Ａｐｐｌｉｃａｔｉｏｎ）にてＳｕｒｆａｃｅ  Ｍａｐ画面を表示し、Ｓｕｒｆａｃｅ  Ｍａｐ画面中でヒストグラムデータを得る。得られたヒストグラムデータから、そのピーク位置における分布の高さの上限と下限の差を読み取り、Ｒｚとする。
（測定条件）
対物レンズ：５０倍
Ｚｏｏｍ：０．５倍
測定領域：１．００ｍｍ×１．００ｍｍ
（解析条件）
Ｒｅｍｏｖｅｄ：ｐｌａｎｅ
Ｆｉｌｔｅｒ：ｏｆｆ
ＦｉｌｔｅｒＴｙｐｅ：ａｖｅｒａｇｅ
Ｒｅｍｏｖｅ  ｓｐｉｋｅｓ：ｏｎ
Ｓｐｉｋｅ  Ｈｅｉｇｈｔ（ｘＲＭＳ）：７．５
【００６７】
保護フィルムとしては、感光性樹脂層から容易に剥離し得るものを用いることができ、仮支持体の材料と同一又は類似の材料からを好適に選択することができる。具体的には、例えば、特開２００６−２５９１３８号公報の段落〔００８３〕〜〔００８７〕及び〔００９３〕に記載の保護フィルムを適宜使用することができる。
保護フィルムは、可撓性を有するフィルムであることが好ましい。
転写フィルムに用い得る保護フィルムの例としては、シクロオレフィンコポリマーフィルム、ポリオレフィンフィルム（例えば、ポリプロピレンフィルム等）、ポリエステルフィルム（例えば、ポリエチレンテレフタレート（以下、「ＰＥＴ」と称することがある）フィルム、ポリエチレンナフタレート（以下、「ＰＥＮ」と称することがある）フィルム等）、トリ酢酸セルロースフィルム、ポリスチレンフィルム、ポリカーボネートフィルム等が挙げられる。
中でも、ハンドリング性および表面平滑な保護フィルムを形成しやすいという観点から、ポリオレフィンフィルム又はポリエステルフィルムが好ましく、ＰＥＴフィルムがより好ましい。
【００６８】
保護フィルムの、製膜に際しては、ＰＥＴなどのポリエステルはフィルム形成した際の表面平滑性に優れることから、通常の製膜方法、例えば、ダイを用いた溶融押出し製膜等により、既述の表面粗さの範囲内であるフィルムを得ることができる。
また、上記表面粗さに適合する市販のフィルムを、保護フィルムに適用することもできる。
【００６９】
転写フィルムは、前述の感光性樹脂層を有し、且つ、保護フィルムの表面粗さが既述の範囲であるため、感光性樹脂層による加飾パターンのテーパー形状の形成性と、保護フィルムと感光性樹脂層との剥離性がバランスよく良好となる。
【００７０】
［その他の層］
転写フィルムは、仮支持体および既述の黒色樹脂層との間に、特許４５０２７８４号の段落番号〔００２６〕に記載の熱可塑性樹脂層を有していてもよい。
さらに、既述の感光性樹脂層と任意に設けられる熱可塑性樹脂層との間、或いは、仮支持体と既述の感光性樹脂層との間に、さらに機能層を有してもよい。
機能層としては、例えば、特許４５０２７８４号の段落番号〔００２７〕に記載の酸素遮断機能のある酸素遮断膜が挙げられる。
【００７１】
なお、既述の本開示の転写フィルムは、特開２００６−２５９１３８号公報の段落〔００９４〕〜〔００９８〕に記載の硬化性転写材料の作製方法に準じて作製することができる。
酸素遮断膜としては、低い酸素透過性を示し、水又はアルカリ水溶液に分散又は溶解する樹脂を用いてなる膜が好ましく、酸素遮断膜の形成に用いる樹脂は、公知の樹脂の中から適宜選択することができる。中でもポリビニルアルコールとポリビニルピロリドンとの組み合わせが好ましい。
機能層の乾燥厚さは、０．２μｍ〜５μｍが一般的であり、０．５μｍ〜３μｍが好ましく、１μｍ〜２．５μｍがより好ましい。
【００７２】
［熱可塑性樹脂層］
転写フィルムは、仮支持体と感光性樹脂層との間に、更に特許第４５０２７８４号公報の段落〔００２６〕に記載の熱可塑性樹脂層を有していてもよい。
熱可塑性樹脂層に用いる成分としては、特開平５−７２７２４号公報に記載されている有機高分子物質が好ましい。
転写フィルムが、熱可塑性樹脂層を有すると、転写フィルムにクッション性を付与することができ、被転写面に凹凸を有する場合等に関わらず、転写性を高めることができる。
熱可塑性樹脂層の乾燥厚さは、２μｍ〜３０μｍが一般的であり、５μｍ〜２０μｍが好ましく、７μｍ〜１６μｍが特に好ましい。
【００７３】
（転写フィルムの製造方法）
転写フィルムは、特開２００６−２５９１３８号公報の段落〔００９４〕〜〔００９８〕に記載の硬化性転写材料の作製方法に準じて作製することができる。
即ち、転写フィルムの製造方法は、仮支持体上に、感光性樹脂層を形成する工程と、感光性樹脂層の表面に保護フィルムを設ける工程と、を含む。
さらに、仮支持体上に前述の感光性樹脂層を形成する前に、さらに熱可塑性樹脂層を形成する工程及び機能層を形成する工程の少なくとも一方を含んでいてもよい。
【００７４】
転写フィルムの製造方法は、転写フィルムが熱可塑性樹脂層を有する場合、既述の熱可塑性樹脂層を形成する工程の後に、熱可塑性樹脂層と感光性樹脂層の間に機能層を形成する工程を含むことが好ましい。
機能層を有する転写フィルムを形成する場合には、仮支持体上に、熱可塑性の有機高分子と、所望により併用する添加剤と、を溶解した溶解液（熱可塑性樹脂層用塗布液）を塗布し、乾燥させて熱可塑性樹脂層を設けた後、設けられた熱可塑性樹脂層上に熱可塑性樹脂層を溶解しない溶剤に樹脂および添加剤を加えて調製した機能層用塗布液を塗布し、乾燥させて機能層を積層し、積層された機能層上に、さらに、機能層を溶解しない溶剤を用いて調製した感光性樹脂組成物を塗布し、乾燥させて感光性樹脂層を形成し、形成された感光性樹脂層の面上に保護フィルムを設けることによって、好適に作製することができる。
なお、感光性樹脂層に含まれる成分は、既述のとおりである。
【００７５】
＜加飾パターン＞
本発明の一実施形態である加飾パターンは、既述の本開示の転写フィルムにおける感光性樹脂層のパターン状の硬化物である。本開示の加飾パターンは、タッチパネル等が備える加飾パターンとして適用できる。
加飾パターンは、ガラス基材及び樹脂基材からなる群より選ばれる基材の面上に配置され、既述の本開示の転写フィルムにより転写された感光性樹脂層をパターニングしてなるパターン状感光性樹脂の硬化物であり、パターン状の硬化層が、本発明の一実施形態である加飾パターンに相当する。
【００７６】
また、本開示の転写フィルムを用いて作製された加飾パターンは、以下の加飾パターンの製造方法によって製造されることが好ましい。
【００７７】
＜加飾パターンの製造方法＞
加飾パターンの製造は、ガラス基材及び樹脂基材からなる群より選ばれる基材上に、既述の本開示の転写フィルムの感光性樹脂層を転写する工程と、転写された感光性樹脂層をフォトグラフィー法によりパターニングして、パターン状の感光性樹脂層を形成する工程と、形成されたパターン状の感光性樹脂層にエネルギーを付与してパターン状の硬化層を形成する工程と、を含む方法により好適に行うことができる。
【００７８】
［基材］
基材は、光学的に歪みがなく、透明度が高い材料を用いることが好ましい。
そのような観点からは、ガラス基材、樹脂基材であって透明性の高い基材が好ましい。
中でも、軽量であり、破損しにくいという観点からは樹脂基材が好ましい。樹脂基材としては、具体的には、ポリエチレンテレフタレート（ＰＥＴ）、ポリエチレンナフタレート、ポリカーボネート（ＰＣ）、トリアセチルセルロース（ＴＡＣ）、シクロオレフィンポリマー（ＣＯＰ）等の樹脂からなる基材を挙げることができる。
【００７９】
基材は、屈折率が１．６〜１．７８であり、膜厚が５０μｍ〜２００μｍであることが、表示画像の視認性をより改善する観点から好ましい。
基材は、単層構造であってもよく、２層以上の積層構造であってもよい。基材が２層以上の積層構造である場合、屈折率とは、基材全層の屈折率を意味する。屈折率は、波長５５０ｎｍでエリプソメトリーによって測定される値である。
このような屈折率の範囲を満たす限りにおいて、基材を形成する材料は特に制限されない。
なお、基材の厚みは、２層以上の積層構造である場合、全層の合計厚みを意味する。
【００８０】
基材の表面に前述の転写フィルムにおける感光性樹脂層を転写し、パターン露光する露光工程、および未露光部の現像を行なう現像工程を実施する。
基材上に転写された感光性樹脂層の露光工程、現像工程、及びその他の工程の例としては、特開２００６−２３６９６号公報の段落〔００３５〕〜〔００５１〕に記載の方法を本発明の一実施形態においても好適に用いることができる。
【００８１】
露光工程は、基材上に転写された感光性樹脂層を露光する工程である。
具体的には、基材上に転写された感光性樹脂層の上方、即ち、感光性樹脂層と露光光源との間に所定パターンが形成されたマスクを配置し、その後、マスクと、仮支持体とを介してマスク上方から感光性樹脂層を露光する方法が挙げられる。
露光光源は、感光性樹脂層を硬化しうる波長域の光（例えば、３６５ｎｍ、４０５ｎｍなど）を照射できれば、適宜選定して用いることができる。具体的には、超高圧水銀灯、高圧水銀灯、メタルハライドランプ等が挙げられる。露光量としては、通常、５Ｊ／ｃｍ2〜２００ｍＪ／ｃｍ2程度であり、好ましくは、１０Ｊ／ｃｍ2〜１００ｍＪ／ｃｍ2程度である。
【００８２】
パターン露光は、仮支持体を剥離してから行ってもよいし、仮支持体を剥離する前に露光し、その後、仮支持体を剥離してもよい。パターン露光はパターン状のマスクを介した露光でもよいし、レーザー等を用いた走査露光（デジタル露光）でもよい。
既述の工程を経て、基材上にパターン状の硬化層である加飾パターンが形成される。
図２は、パターン状の硬化層（加飾パターン）２０を備えるタッチパネル１８の一例を示す概略平面図である。タッチパネル１８が、図２に示す如き形状の加飾パターン２０を備えることで、タッチパネル１８の本体に配置された配線を隠蔽することができる。
【００８３】
現像工程は、露光された感光性樹脂層を現像する工程である。
本発明の一実施形態において現像は、パターン露光された感光性樹脂層における未露光部を現像液によって現像除去し、パターン状の硬化物を形成する狭義の意味の現像工程である。
現像は、現像液を用いて行うことができる。現像液としては、特に制約はなく、特開平５−７２７２４号公報に記載の現像液など、公知の現像液を使用することができる。なお、現像液は未露光の感光性樹脂層を溶解しうる現像液が好ましく、例えば、ｐＫａ＝７〜１３の化合物例えば、ｐＫａ＝７〜１３の化合物（例えば、炭酸ナトリウム、水酸化カリウムなど）を０．０５ｍｏｌ／Ｌ〜５ｍｏｌ／Ｌの濃度で含む現像液が好ましい。より具体的には、炭酸ナトリウム水溶液、水酸化カリウム水溶液などが挙げられる。現像液としては、緩衝性の観点から炭酸ナトリウム水溶液が好ましい。
【００８４】
現像液には、更に水と混和性を有する有機溶剤を少量添加してもよい。水と混和性を有する有機溶剤としては、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等を挙げることができる。有機溶剤の濃度は０．１質量％〜３０質量％が好ましい。
また、現像液には、更に公知の界面活性剤を添加することができる。界面活性剤の濃度は０．０１質量％〜１０質量％が好ましい。
【００８５】
前述の現像の方式としては、パドル現像、シャワー現像、シャワー現像＋スピン現像、ディップ現像等のいずれの方式でもよい。ここで、シャワー現像について説明すると、露光後の感光性樹脂層に現像液をシャワーにより吹き付けることにより、未硬化部分を除去することで、パターン状の硬化物を形成することができる。また、現像の後に、洗浄剤などをシャワーにより吹き付け、ブラシなどで擦りながら、現像残渣を除去することが好ましい。現像液の液温度は２０℃〜４０℃が好ましく、また、現像液のｐＨは８〜１３が好ましい。
【００８６】
［後処理：効果促進処理］
加飾パターンの製造方法は、既述の現像工程の後に、形成されたパターン状の硬化物に、エネルギーを付与して、さらに硬化を促進させる後処理工程を有していてもよい。
後処理工程において、エネルギーを付与することにより、パターン状の硬化物の架橋密度が向上し、作製されたパターン状の硬化物である加飾パターンの強度がより向上する。
エネルギー付与処理としては、熱処理、活性光線の照射処理等が挙げられる。
活性光線の照射としては、例えば、紫外線による全面露光などが挙げられる。
後処理による硬化促進効果と工程の簡易性の観点から、エネルギー付与は、以下に詳述する熱処理が好ましい。
【００８７】
［熱処理］
加飾パターンの製造方法における熱処理は、現像工程の後に行なわれ、１３０℃〜１７０℃で熱処理する工程（ポストベーク工程）が挙げられる。
このような温度で熱処理することによって、基材にあらかじめ電極パターン、引き回し配線、遮光性導電膜、及びオーバーコート層などの他の部材が形成された後に加飾パターンを形成する加飾パターンの製造方法においても、他の部材に悪影響を与えずに熱処理をすることができる。
熱処理する工程の温度は、１４０℃〜１６０℃であることがより好ましく、１４０℃〜１５０℃であることがさらに好ましい。
既述の本開示の転写フィルムでは、熱処理によりパターン状の硬化物の効果が促進され、さらに、１４０℃〜１５０℃の低温ベークにより、パターン状の硬化物が熱だれし、加飾パターンにおいてテーパー形状が形成される。
熱処理する工程の時間は、１分〜６０分であることが好ましく、１０分〜６０分であることがより好ましく、２０分〜５０分であることがさらに好ましい。
【００８８】
既述の本開示の転写フィルムでは、感光性樹脂層及び保護フィルムを上記構成としたため、保護フィルムと感光性樹脂層との剥離性が良好であり、且つ、既述の如き低温ベーク工程により、パターン状の硬化物が速やかにテーパー形状を形成し、形成されたテーパー形状の硬化物である加飾パターンは、タッチパネル等に備える場合、外観および配線等の隠蔽性に優れる。
【００８９】
＜タッチパネル＞
タッチパネルは、前述の加飾パターンを備える。加飾パターンは、タッチパネルの最表面に配置されている。
【００９０】
加飾パターンを適用することができるタッチパネルには特に制限はなく、目的に応じて適宜選択することができる。例えば、表面型静電容量式タッチパネル、投影型静電容量式タッチパネル、抵抗膜式タッチパネル等が挙げられる。詳細については、抵抗膜式タッチパネルおよび静電容量式タッチパネルとして後述する。
なお、タッチパネルとは、いわゆるタッチセンサおよびタッチパッドを含む。タッチパネルにおけるタッチパネルセンサー電極部の層構成が、２枚の透明電極を貼合する貼合方式、１枚の基板の両面に透明電極を具備する方式、片面ジャンパー若しくはスルーホール方式、又は片面積層方式のいずれでもよい。また投影型静電容量式タッチパネルは、ＤＣ（ｄｉｒｅｃｔ  ｃｕｒｒｅｎｔ）駆動よりＡＣ（ａｌｔｅｒｎａｔｉｎｇ  ｃｕｒｒｅｎｔ）駆動が好ましく、電極への電圧印加時間が少ない駆動方式がより好ましい。
【００９１】
［抵抗膜式タッチパネル］
抵抗膜式タッチパネルは、前述の加飾パターンを含む、抵抗膜式タッチパネルである。
抵抗膜式タッチパネルは、導電性膜を有する上下一対の基板の導電性膜同士が対向する位置でスペーサーを介して配置された基本構成からなる。なお抵抗膜式タッチパネルの構成は公知であり、公知技術を何ら制限なく適用することができる。
【００９２】
［静電容量式タッチパネル］
静電容量式タッチパネルは、前述の加飾パターンを含む、静電容量式タッチパネルである。
静電容量式タッチパネルの方式としては、表面型静電容量式、投影型静電容量式等が挙げられる。投影型の静電容量式タッチパネルは、Ｘ軸電極（以下、Ｘ電極とも称する）と、Ｘ電極と直交するＹ軸電極（以下、Ｙ電極とも称する）とを、絶縁体を介して配置した基本構成からなる。より具体的な態様としては、Ｘ電極及びＹ電極が、１枚の基板上の別々の面に形成される態様、１枚の基板上にＸ電極、絶縁体層、Ｙ電極をこの順で形成する態様、１枚の基板上にＸ電極を形成し、別の基板上にＹ電極を形成する態様（この態様では、２枚の基板を貼り合わせた構成が上記基本構成となる）等が挙げられる。なお静電容量式タッチパネルの構成は公知であり、本発明の一実施形態では公知技術を何ら制限なく適用することができる。
【実施例】
【００９３】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されない。
なお、特に断らない限り、「部」は質量基準である。【００９４】
（実施例１〜実施例１２、比較例１〜比較例３）
＜感光性樹脂層形成用組成物の調製＞
下記表１および表２に記載の処方に従い、これらの成分を撹拌混合することで、感光性樹脂層形成用組成物を調製した。表１および表２に記載の化合物の詳細は以下に示すとおりである。
なお、表１〜表２では、それぞれ括弧内に記載の略称で記載することがある。【００９５】
・黒顔料分散物：東京インキ社製、黒顔料分散物  ＦＤＫ−９１１（商品名：ＦＤＫ−９１１）【００９６】
（Ｇｒｅｅｎ顔料分散物及びＲｅｄ顔料分散物の調製）
以下組成となるようにＧｒｅｅｎ顔料又はＲｅｄ顔料、分散剤、ポリマーおよび溶剤を混合し、３本ロールとビーズミルを用いて顔料分散物を得た。【００９７】
（顔料分散物組成）
・下記Ｇｒｅｅｎ顔料又はＲｅｄ顔料    １３．１質量％
・分散剤１〔下記構造〕    ０．６５質量％
・ポリマー      ６．７２質量％
（ベンジルメタクリレート／メタクリル酸＝７２／２８モル比のランダム共重合体物、重量平均分子量３．７万）
・プロピレングリコールモノメチルエーテルアセテート  ７９．５３質量％【００９８】
【化１】
0006703104.tif 000002
【００９９】
・Ｇｒｅｅｎ顔料：Ｐｉｇｍｅｎｔ  Ｇｒｅｅｎ  ５８  （ＤＩＣ(株）、ＦＡＳＴＯＧＥＮ  Ｇｒｅｅｎ  Ａ１１０）
・Ｒｅｄ顔料：、Ｐｉｇｍｅｎｔ  Ｒｅｄ  ２５４  （ＢＡＳＦ社、Ｉｒｇａｐｈｏｒ  Ｒｅｄ  ＢＴ−ＣＦ）【０１００】
−重合性モノマー−
・Ａ−ＮＯＤ−Ｎ（新中村化学工業（株）、２官能、分子量２２６）
・Ａ−ＤＣＰ  （新中村化学工業（株）、２官能、分子量３０４）
・８ＵＸ−０１５Ａ  （大成ファインケミカル（株）、１５官能）
・ＫＡＹＡＲＡＤ  ＤＰＨＡ（商品名：日本化薬（株）、６官能、分子量５７９）の７５質量％プロピレングリコールモノメチルエーテルアセテート（ＰＧＭＥＡ）溶液
・Ａ−ＢＰＥ−１０  （新中村化学工業（株）、２官能）
・ＵＡ-３２Ｐ  （新中村化学工業（株）、９官能）【０１０１】
−バインダー−
・アクリベース  ＦＦＳ−６０５８（藤倉化成（株）、アクリベース（登録商標）ＦＦＳ−６０５８）（Ｍｗ：５０００）
・アクリット  ８ＫＢ−００１（大成ファインケミカル（株）、アクリット（登録商標）８ＫＢ−００１）（Ｍｗ：１３０００）
・アクリベース  ＦＦ１８７（藤倉化成（株）、アクリベース（登録商標）ＦＦ１８７）（Ｍｗ：３００００）【０１０２】
−光重合開始剤−
・イルガキュアＯＸＥ−０２  （ＢＡＳＦ社製、ＩＲＧＡＣＵＲＥ（登録商標）ＯＸＥ  ０２、エタノン，１−［９−エチル−６−（２−メチルベンゾイル）−９Ｈ−カルバゾール−３−イル］−，１−（ｏ−アセチルオキシム））
−溶剤−
・１−メトキシ−２−プロピルアセテート
・メチルエチルケトン
−界面活性剤−
・Ｆ−７８４−Ｆ（ＤＩＣ社製、メガファック（登録商標）Ｆ−７８４−Ｆ）【０１０３】
＜転写フィルムの作製＞
厚さ７５μｍのポリエチレンテレフタレートフィルム仮支持体の上に、スリット状ノズルを用いて、下記処方Ｈ１からなる熱可塑性樹脂層用塗布液を塗布、乾燥させて熱可塑性樹脂層を形成した。
次に、下記処方Ｐ１からなる機能層用塗布液を、前述の熱可塑性樹脂層上に塗布し、乾燥させて機能層を得た。更に、前述の感光性樹脂層形成用組成物を、機能層上に塗布し、乾燥させて感光性樹脂層を得た。【０１０４】
既述の方法により、仮支持体の上に乾燥膜厚が１５．１μｍの熱可塑性樹脂層と、乾燥膜厚が１．６μｍの機能層と、乾燥膜厚が２．０μｍの感光性樹脂層を設け、最後に感光性樹脂層の表面に保護フィルムを圧着した。こうして仮支持体と熱可塑性樹脂層と機能層（酸素遮断膜）と各実施例又は比較例の各欄に記載した感光性樹脂組成物を含む感光性樹脂層と保護フィルムとを有する転写フィルムを、それぞれ作製した。
なお、保護フィルムには、以下の２種類を用いた。
・「ポリプロピレン」のフィルム：厚さ１２μｍのポリプロピレンフィルム
・「ＰＥＴ」のフィルム：厚さ１６μｍのポリエチレンテレフタレートフィルム【０１０５】
〜熱可塑性樹脂層用塗布液：処方Ｈ１〜
・メタノール    １１．１質量部
・プロピレングリコールモノメチルエーテルアセテート
６．３６質量部
・メチルエチルケトン    ５２．４質量部
・メチルメタクリレート／２−エチルヘキシルアクリレート／ベンジルメタクリレート／メタクリル酸の共重合体    ５．８３質量部
（共重合組成比（モル比）＝５５／１１．７／４．５／２８．８、重量平均分子量＝１０万、ガラス転移温度（Ｔｇ）≒７０℃）
・スチレン／アクリル酸の共重合体    １３．６質量部
（共重合組成比（モル比）＝６３／３７、重量平均分子量＝１万、Ｔｇ≒１００℃）
・２，２−ビス［４−（メタクリロキシポリエトキシ）フェニル］プロパン（新中村化学工業（株））    ９．１質量部
・フッ素系界面活性剤    ０．５４質量部
（固形分量３０質量％のメチルエチルケトン溶液、ＤＩＣ（株）、メガファック（登録商標）Ｆ７８０Ｆ）【０１０６】
〜機能層用塗布液：処方Ｐ１〜
・ＰＶＡ２０５    ３２．２質量部
（ポリビニルアルコール、（株）クラレ製、鹸化度＝８８％、重合度５５０）
・ポリビニルピロリドン    １４．９質量部
（アイエスピー・ジャパン社製、Ｋ−３０）
・蒸留水    ５２４質量部
・メタノール    ４２９質量部【０１０７】
＜加飾パターンの作製＞
上記で作製した各種の転写フィルムの保護フィルムを剥離して、転写フィルムを、転写フィルムの感光性樹脂層が基材（厚さ２００μｍの無色ポリエステルフィルム）に接するよう重ね、２．０μｍの感光性樹脂層を有する積層体とした。
基材上に重ねられた感光性樹脂層の基材とは反対側に配置されている仮支持体の上にマスクを載置して、マスクの上方からメタルハライドランプ（波長：３６５ｎｍ）によって感光性樹脂層を露光した。露光後、仮支持体を剥離し、露光された感光性樹脂層を１質量％炭酸ナトリウム水溶液に浸して現像した。
その後、オーブンにて１４５℃で３０分間加熱して低温で熱処理を行い、感光性樹脂層の硬化物である枠状の加飾パターンを得た。【０１０８】
＜評価＞
各実施例及び比較例の感光性樹脂組成物を用いて作製した転写フィルム、及び転写フィルムを用いて作製した加飾パターンについて、各種評価を行った。評価結果は、表１及び表２に示す。【０１０９】
（テーパー角）
枠状の加飾パターンを割断して切片を作製し、切片を走査型電子顕微鏡（ＳＥＭ：日本電子社製）にて観察することで、加飾パターンの端部における角度（図３における角度θ）を測定し、以下の評価基準により評価した。なお、加飾パターンの端部における角が９０°未満であることは加飾パターンがテーパー形状であることを示し、低温での熱処理（低温ベーク）によりテーパー形状が形成されたことを意味する。加飾パターンの端部における角が９０°を超えることは加飾層が逆テーパー形状であることを示す。
図３は、基材２２上に設けられた加飾パターン（加飾層）２１の端部における角度（θ）を説明する図である。下記評価基準においてＡ〜Ｃが実用範囲である。
<評価基準>
Ａ：加飾パターンの端部における角（角度θ）が３０°以上５０°未満である。
Ｂ：加飾パターンの端部における角（角度θ）が５０°以上７０°未満である。
Ｃ：加飾パターンの端部における角（角度θ）が７０°以上９０°未満である。
Ｄ：加飾パターンの端部における角（角度θ）が９０°以上である。【０１１０】
（剥離性）
保護フィルムを感光性樹脂層から剥がす際の剥がれ方を観察した。下記評価基準において、Ａ〜Ｃが実用範囲である。
<評価基準>
Ａ：保護フィルムを剥離する際、音なく保護フィルムのみを剥離できる。
Ｂ：保護フィルムを剥離する際、わずかに音がするが保護フィルムのみを剥離できる。
Ｃ：保護フィルムを剥離する際、大きな音が生じるが保護フィルムのみを剥離できる。
Ｄ：保護フィルムを剥離した後、保護フィルムに感光性樹脂層が残る。【０１１１】
（表面の面状）
枠状の加飾パターンの枠の内側の表面をレーザー顕微鏡（ＶＫ−９５００、キーエンス（株）製；対物レンズ５０倍）を用いて観察し、視野内の加飾パターンの表面の面状を観察した。表面の面状は平滑に見えることが好ましい。ＡまたはＢが実用範囲であり、Ａであることが好ましい。
<評価基準>
Ａ：観察範囲は非常に平滑で、視認できる凹凸がない。
Ｂ：観察範囲は平滑で、視認できる凹凸がない。
Ｃ：観察範囲内に、黒点（凸部）もしくはクレーター(凹部）のような凹凸が視認できる。【０１１２】
（エッジラフネス）
枠状の加飾パターンの枠の内側の表面をレーザー顕微鏡（ＶＫ−９５００、キーエンス（株）製；対物レンズ５０倍）を用いて観察し、視野内のエッジ位置のうち、最も膨らんだ箇所（山頂部）と、最もくびれた箇所（谷底部）との差の絶対値を求め、観察した５箇所の平均値を算出し、エッジラフネスとした。
エッジラフネスは、値が小さい程、加飾パターンの輪郭がシャープになり、直線性に優れ、好ましいと評価する。下記評価基準においてＡ〜Ｃが実用範囲であり、ＡまたはＢであることが好ましく、Ａであることがより好ましい。
<評価基準>
Ａ：エッジラフネスが２μｍ未満である。
Ｂ：エッジラフネスが２μｍ以上５μｍ未満である。
Ｃ：エッジラフネスが５μｍ以上１０μｍ未満である。
Ｄ：エッジラフネスが１０μｍ以上である。【０１１３】
【表１】
0006703104.tif 000003
【０１１４】
【表２】
0006703104.tif 000004
【０１１５】
表１〜表２の結果より、実施例の転写フィルムは、転写時に、保護フィルムを感光性樹脂層から剥がす際の剥離性が良好であることがわかる。さらに、実施例の転写フィルムによれば、テーパー角、表面面状、およびパターンの直線性が良好な加飾パターンを形成しうることがわかる。【０１１６】
２０１６年５月３１日に出願された日本出願特願２０１６−１０９３１１の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
0006703104.tif 000005
【図２】
0006703104.tif 000006
【図３】
0006703104.tif 000007